(57)【要約】【課題】単層の屋根ふき膜の設置の間、膜の表面を、設置業者を支援するその他の有益な特性をも提供する保護シートによって、ちり、引っかき傷および擦り傷から保護する。【解決手段】単層の屋根ふき膜の設置の間、膜の表面は、設置業者を支援するその他の有益な特性をも提供する保護シートによって、ちり、引っかき傷および擦り傷から保護することができる。屋根積層板は屋根膜を含み、保護シートは屋根膜に取り外し可能なように貼り付けられる。シートは、第２の層に直接的に固定される第１の層を少なくとも含む。第１の層は、紫外線防御、滑り止め、およびアンチグレアのうちの少なくとも１つを屋根積層板に提供し、それ故、それらの点のうちの少なくとも１つにおいて設置業者を支援する。第２の層は屋根膜に取り外し可能なように貼り付けられる。【選択図】図１
2019196696.tif 000002
【特許請求の範囲】
【請求項１】
ルーフデッキに固定される屋根積層板であって、
第１の面および第２の面を有し、前記ルーフデッキに固定されるように構成された屋根膜と、
前記第１の面に取り外し可能なように貼り付けられた保護シートであって、第２の層に直接的に固定され、紫外線防御、滑り止め特性、およびアンチグレア特性のうちの少なくとも１つを前記屋根積層板に提供するように構成された第１の層と、前記屋根膜に取り外し可能なように貼り付けられた第２の層と、を少なくとも含む保護シートと、
を備える、屋根積層板。
【請求項２】
前記第１の層は、滑り止め特性を提供するように構成され、陥凹部によって離間される隆起部のパターンを含む、請求項１に記載の屋根積層板。
【請求項３】
前記第１の層は、０．４５より大きい乾燥静摩擦係数および０．６より大きい湿潤静摩擦係数を有する滑り止め特性を提供するように構成される、請求項１に記載の屋根積層板。
【請求項４】
前記第１の層は、アンチグレア特性を提供するように構成され、６０°での光沢度が３０より小さいコーティングを含む、請求項１に記載の屋根積層板。
【請求項５】
前記第１の層は、紫外線防御を提供するように構成され、酸化防止剤、光安定添加剤、および光反射性顔料のうちの少なくとも１つを含む、請求項１に記載の屋根積層板。
【請求項６】
前記第１の層および前記第２の層の一方は、着色され、前記第１の層および前記第２の層の他方は、紫外線防御を提供するように構成され、酸化防止剤、光安定添加剤、および光反射性顔料のうちの少なくとも１つを含む、請求項１に記載の屋根積層板。
【請求項７】
前記第１の層および前記第２の層の一方は、文字またはその他のしるしを含む、請求項１に記載の屋根積層板。
【請求項８】
前記保護シートは、前記屋根膜に不水溶性接着剤の層によって貼り付けられる、請求項１に記載の屋根積層板。
【請求項９】
前記不水溶性接着剤の層は、前記保護シートが前記屋根膜から取り外されるときに、前記不水溶性接着剤が前記屋根膜から前記保護シートによって取り外されるように、前記屋根膜に比べて前記第２の層に対して選択的接着性を有する、請求項８に記載の屋根積層板。
【請求項１０】
前記保護シートは、前記屋根膜に別途の接着剤なしで固着する、請求項１に記載の屋根積層板。
【請求項１１】
ルーフデッキに固定される屋根積層板であって、
第１の面および第２の面を有し、４０〜１６０ミルの厚さを有する、ＰＶＣ、ＴＰＯ、およびＥＰＤＭのうちの少なくとも１つからなる群から選ばれるポリマから形成され、前記ルーフデッキに固定される屋根膜と、
前記屋根膜に取り外し可能なように貼り付けられた保護シートであって、第２の層に直接的に固定され、紫外線防御、滑り止め特性、およびアンチグレア特性のうちの少なくとも１つを前記屋根積層板に提供するように構成される第１の層を少なくとも含む保護シートと、
前記第１の面と前記第２の層との間にある接着剤の層と、を備え、前記接着剤は、前記保護シートが前記屋根膜から取り外されるときに、前記第２の層に接着するように構成される、屋根積層板。
【請求項１２】
前記第１の層は、滑り止め特性を提供するように構成され、陥凹部によって離間される隆起部のパターンを含む、請求項１１に記載の屋根積層板。
【請求項１３】
前記第１の層は、０．４５より大きい乾燥静摩擦係数および０．６より大きい湿潤静摩擦係数を有する滑り止め特性を提供するように構成される、請求項１１に記載の屋根積層板。
【請求項１４】
前記第１の層は、アンチグレア特性を提供するように構成され、６０°での光沢度が３０より小さいコーティングを含む、請求項１１に記載の屋根積層板。
【請求項１５】
前記第１の層は、紫外線防御を提供するように構成され、酸化防止剤、光安定添加剤、および光反射性顔料のうちの少なくとも１つを含む、請求項１１に記載の屋根積層板。
【請求項１６】
前記第１の層および前記第２の層の一方は、着色され、前記第１の層および前記第２の層の他方は、紫外線防御を提供するように構成され、酸化防止剤、光安定添加剤、および光反射性顔料のうちの少なくとも１つを含む、請求項１１に記載の屋根積層板。
【請求項１７】
前記第１の層および前記第２の層の一方は、文字またはその他のしるしを含む、請求項１１に記載の屋根積層板。
【発明の詳細な説明】
【技術分野】
【０００１】
関連出願の相互参照
本出願は、２０１２年４月５日に出願された米国特許第８、８３３、０３７号、および２０１４年７月２０日に出願された米国特許第９、１６３、４１０号に関し、それぞれは、その全体が参照により本明細書に組み込まれている。
【背景技術】
【０００２】
膜屋根は、ポリマシートまたはポリマ膜で覆われている屋根である。これらのポリマシートは、例えば、ポリ塩化ビニル（ＰＶＣ）、熱可塑性オレフィン（ＴＰＯ）、またはエチレン‐プロピレン‐ジエン‐モノマー‐ゴム（ＥＰＤＭ）やその他の材料とすることができる。ポリマシートは、屋根表面にわたって位置付けられ、留め具、接着剤またはバラストによって適所に固定される。隣接したシートは、屋根の全体を覆う単一の１つのポリマシートを形成するように重ね合わせ目に沿って共に結合される。
【０００３】
概して、屋根膜は白または黒のいずれかである。理論的には、膜は基本的に任意の色とすることができる。色の選択は、美観目的、または熱エネルギを反射することによってエネルギコストを削減させるためのものであってもよい。色にかかわらず、設置後の外観は、美的観点と機能的観点との両方から最も重要である。
【０００４】
既存の屋根を交換するとき、新しいシートをきれいな状態に保つことは困難である。屋根のふき替え用途では、古い屋根カバーの一部分が取り外され、新しい屋根膜がその場所に即座に設置される。これにより、屋根を完全に覆うのに一晩かかる。古い屋根の次の一部分が取り外されるとき、屋根ふき業者は、新しく設置された膜の上を歩く。これは、新しい膜を引っかいて損なうことがある。
【０００５】
これらの膜は、概して商業的に成功しているが、それらの設置を容易にするためのさらなる改良の必要性が残されている。
【発明の概要】
【課題を解決するための手段】
【０００６】
本発明の実施形態は、単層の屋根ふき膜の設置の間、膜の表面は、設置業者を支援するその他の有益な特性をも提供する保護シートによって、ちり、引っかき傷および擦り傷から保護することができるという認識を前提としている。それらの目的およびその他の目的のために、ルーフデッキに固定される屋根積層板は、屋根膜を含み、屋根膜は、第１の面および第２の面を有し、前記ルーフデッキに固定されるように構成されている。保護シートは、前記第１の面に取り外し可能なように貼り付けられており、第２の層に直接的に固定される第１の層を少なくとも含む。第１の層は、紫外線防御、滑り止め特性、およびアンチグレア特性のうちの少なくとも１つを前記屋根積層板に提供し、それ故、それらの点のうちの少なくとも１つにおいて設置業者を支援する。第２の層は、前記屋根膜に取り外し可能なように貼り付けられている。
【０００７】
一実施形態では、前記第１の層は、滑り止め特性を提供するように構成され、陥凹部によって離間される隆起部のパターンを含む。
【０００８】
一実施形態では、前記第１の層は、０．４５より大きい乾燥静摩擦係数および０．６より大きい湿潤静摩擦係数を有する滑り止め特性を提供するように構成されている。
【０００９】
一実施形態では、前記第１の層は、アンチグレア特性を提供するように構成され、６０°での光沢度が３０より小さいコーティングを含む。
【００１０】
一実施形態では、前記第１の層は、紫外線防御を提供するように構成され、酸化防止剤、光安定添加剤、および光反射性顔料のうちの少なくとも１つを含む。
【００１１】
一実施形態では、前記第１の層および前記第２の層の一方は着色され、前記第１の層および前記第２の層の他方は、紫外線防御を提供するように構成され、酸化防止剤、光安定添加剤、および光反射性顔料のうちの少なくとも１つを含む。
【００１２】
一実施形態では、前記第１の層および前記第２の層の一方は、文字またはその他のしるしを含む。
【００１３】
一実施形態では、前記保護シートは、前記屋根膜に不水溶性接着剤の層によって貼り付けられる。
【００１４】
一実施形態では、前記不水溶性接着剤の層は、前記保護シートが前記屋根膜から取り外されるときに、前記不水溶性接着剤が前記屋根膜から前記保護シートによって取り外されるように、前記屋根膜に比べて前記第２の層に対して選択的接着性を有する。
【００１５】
一実施形態では、前記屋根膜は、ＰＶＣ、ＴＰＯ、ＥＰＤＭ、およびポリオレフィンのうちの少なくとも１つで形成されている。
【００１６】
一実施形態では、前記屋根膜は、ＰＶＣ、ＴＰＯ、およびＥＰＤＭのうちの少なくとも１つからなる群から選ばれるポリマから形成されている。
【００１７】
一実施形態では、前記屋根膜は４０〜１６０ミルの厚さを有する。
【００１８】
一実施形態では、前記保護シートは、前記保護シートの第１の縁および第２の縁に沿う第１のミシン目および第２のミシン目を含む。
【００１９】
一実施形態では、前記保護シートは、前記屋根膜の第１の縁部および第２の縁部を覆わない。
【００２０】
一実施形態では、前記保護シートは、前記屋根膜に別途の接着剤なしで固着する。
【００２１】
本発明の一態様によれば、ルーフデッキに固定される屋根積層板は、屋根膜を含み、屋根膜は、第１の面および第２の面を有し、４０〜１６０ミルの厚さを有する、ＰＶＣ、ＴＰＯ、およびＥＰＤＭのうちの少なくとも１つからなる群から選ばれるポリマから形成されている。前記屋根膜は、前記ルーフデッキに固定される。保護シートは、前記屋根膜に取り外し可能なように貼り付けられ、第２の層に直接的に固定される第１の層を少なくとも含む。前記第１の層は、紫外線防御、滑り止め特性、およびアンチグレア特性のうちの少なくとも１つを前記屋根積層板に提供するように構成され、それ故、それらの点のうちの少なくとも１つにおいて設置業者を支援する。接着剤の層は、前記第１の面と前記第２の層との間に配置されている。
前記不水溶性接着剤は、前記保護シートが前記屋根膜から取り外されるときに、前記第２の層に接着するように構成されている。
【００２２】
本発明の実施形態の目的および利点は、以下の詳細な説明および図面の観点からさらに理解されるだろう。
【図面の簡単な説明】
【００２３】
【図１】本発明の一実施形態の斜視図である。
【図２】図１の切断線２−２に沿ってとられた断面図である。
【図３】本発明の実施形態を描写する図２に類似した断面図である。
【図４】本発明の実施形態を描写する図２に類似した断面図である。
【図５】本発明の実施形態を描写する図２に類似した断面図である。
【図６】設置の間における本発明の一実施形態の斜視図である。
【図７】保護シートを取り外すより前における、図６に示す実施形態の縁部の断面図である。
【図８】本発明の一実施形態の斜視図である。
【図９】本発明の一実施形態の断面図である。
【図１０】本発明の一実施形態の断面図である。
【図１１】本発明の一実施形態の斜視図である。
【発明を実施するための形態】
【００２４】
これらの目的およびその他の目的のために図１を参照すると、屋根積層板１０は、単層の屋根膜１２および離型シートまたは保護シート１４を含む。屋根積層板１０は、ルーフデッキ１６のような屋根の上に設置される。その際、複数の屋根積層板１０は、新しい屋根がルーフデッキ１６の上に設置される間に、重ね合わせた関係（図６に示し、以下で説明する）で位置付けられてもよい。屋根膜１２は、第１の面１８および第２の面２０を含む。第１の面１８は、ルーフデッキ１６に面し、設置の間、ルーフデッキ１６と接してもよく、第２の面２０は、設置後に風雨に曝されるように意図されている。保護シート１４は、第１の面２２および第２の面２４を含み、第２の面２４は、屋根膜１２の第２の面２０の上に置かれて覆う。保護シート１４は、屋根膜１２に直接的に貼り付けられていてもよく、または以下で説明する接着剤によって屋根膜１２から離れていてもよい。保護シート１４は、新しい屋根の設置後に取り外されるよう意図されており、したがって新しい屋根の設置の間、屋根膜１２の第２の面２０を保護する。保護シート１４を取り外すと、屋根膜１２の第２の面２０が露出する。保護シート１４は多層膜で形成され、各層は設置業者を支援するように設計された少なくとも１つの有益な特性を提供し、以下で詳細に説明する。
【００２５】
屋根膜１２は、屋根ふき用途に典型的に使用される任意のポリマから形成することができる。これらのポリマには、ほんの一例として、ポリ塩化ビニル（ＰＶＣ）、熱可塑性オレフィン（ＴＰＯ）、エチレン‐プロピレン‐ジエン‐モノマー（ＥＰＤＭ）、ゴム、ポリエチレン（ＰＥ）、ポリプロピレン（ＰＰ）やその他のポリオレフィンがある。屋根膜１２は、フリースバック（fleeceback）と呼ばれる底部繊維状表面を有することができ、その底部繊維状表面は完全な接着システムにおいて結合強度を改善する。屋根膜１２は、任意の色とすることができるが、好ましくは白、またはわずかにオフホワイトである。本発明の実施形態は、膜１２が白またはオフホワイトのようなより明るい色であるときに最も有用である。
【００２６】
屋根膜１２は、略矩形であり、さまざまな大きさに製造することができる。ほんの一例として、屋根膜１２は、５フィートという狭さから４０フィートという広さとすることができる。長さは、５０フィートから１００フィート以上とすることができる。屋根膜１２は、ルーフカバーとして使用するのに効果的な厚さ、例えば２０ミルから１６０ミル厚、さらなる例としては４０ミルから１６０ミル厚を有する。屋根膜１２は、不水溶性であるとともに、長期間、例えば少なくとも１５年にわたり自然環境条件に耐えるように設計されている。
【００２７】
保護シート１４の多層膜は、さまざまな異なるポリマから形成することができるポリマシートである。１つまたは全ての層は、非環境的に（non-environmentally）分解可能なポリマから形成されていてもよい。これらの材料は、屋根膜１２に向けて上記した材料のうちのいずれか１つであってもよく、またポリエチレン（低密度ポリエチレンおよび直鎖状低密度ポリエチレンを含む）、ポリプロピレン、ポリアミド（すなわち、ナイロン）、ポリエステル、ポリアクリレート、ポリメタクリレート、ポリ塩化ビニル、ポリ塩化ビニリデンおよびそれらの組合せである。
【００２８】
一実施形態では、図２を参照すると、保護シート１４は、層３０、層３２を含んでもよく、それらは相互に積層された別途のフィルムまたはコーティングとして見えてもよい。例えば、図２では、保護シート１４は共に結合される２つの層３０、３２で構成される。各層３０、３２は、積層板１０に設置業者を支援するように意図された異なる特性を提供することができる。図示しないが、層３２は、層３０に積層されていてもよく、それ故、保護シート１４の表面２２を形成してもよい。すなわち、層３０、層３２の順序は、表面２２の所望の特性に応じて変更することができる。一旦、設置が完了すると、層３０、層３２は取り外される。
【００２９】
一実施形態では、層３０は保護シート１４に色を付与することができる。保護シート１４は透明とすることができるが、屋根膜１２の色と見分けられる色が付けられていることが好ましい。例えば、屋根膜１２が白である場合、保護シート１４は、好ましくは緑、赤、青または黄のような透明または白以外の任意の色である。顔料または染料は、保護シート１４に対して色を付与するために、その製造の間に層３０および／または層３２に添加することができる。また、図６を参照すると、例として色は層３０の幅にわたって変化してもよい。例えば、層３０は、少なくとも２つの異なる色を含むことができる。層３０における色は、保護シート１４に文字またはその他のしるしまたは情報をもたらすために利用することができる。示すように、保護シート１４は、広告情報を含むことができるが、指示、保証情報、およびその他の文字／記号を含んでもよい。
【００３０】
図２を続けて参照すると、層３０および層３２の他方の層３２は、保護シート１４に、および保護シート１４を取り除くより前には屋根積層板１０に、紫外線防御を提供することができる。これは、短期間の耐候性、例えば、１日から２年の間または設置後にシート１４が取り外されるまでの耐候性に対して達成されてもよい。紫外線防御は、酸化防止剤、紫外線吸収剤および光安定添加剤ならびに明るい効果顔料（light effective pigment）を層３２に１つまたは複数添加することによって得ることができる。ほんの一例として、酸化防止剤は、ヒンダードフェノール、チオシナジスト（thiosynergists）、ヒドロキシアミン、ホスフェート、およびアルファトコフェロールであってもよい。市販されている酸化防止剤には、ＢＡＳＦ社からのＩｒｇａｎｏｘ（登録商標）およびＩｒｇａｆｏｓ（登録商標）、Ａｄｄｉｖａｎｔ社からのＡｎｏｘ（登録商標）、Ｌｏｗｉｎｏｘ（登録商標）およびＷｅｓｔｏｎ（登録商標）、Ｓｏｎｇｗｏｎ社からのＳｏｎｇｎｏｘ（登録商標）、Ｅｖｅｒｓｐｒｉｎｇ社からのＥｖｅｒｎｏｘ（登録商標）およびＥｖｅｒｆｏｓ（登録商標）、Ｍａｙｚｏ社からのＢＮＸ（登録商標）、Ｒｉａｎｌｏｎ社からのＴｈａｎｏｘ（登録商標）がある。加えて、または別の方法として、紫外線防御は、紫外線吸収剤および光安定剤の添加によって達成することができ、それらは、例えば、ベンゾチアゾール、ヒドロキシベンゾエート、ベンゾフェノン、トリアジン、および様々な分子量のヒンダードアミンであってもよい。これらの添加剤は、ＢＡＳＦ社からＴｉｎｕｖｉｎ（登録商標）およびＣｈｉｍａｓｓｏｒｂ（登録商標）の商標の下で、Ｓｏｌｖａｙ社からＣｙａｓｏｒｂ（登録商標）の商標の下で、Ｓａｂｏ社からＳａｂｏＳＴＡＢ（登録商標）の商標の下で、Ｓｏｎｇｗｏｎ社からＳｏｎｇｓｏｒｂ（登録商標）という商標の下で、Ｍａｙｚｏ社からＢＬＳ（登録商標）という商標の下で、Ｅｖｅｒｓｐｒｉｎｇ社からＥｖｅｒＳＴＡＢ（登録商標）という商標の下で、Ｒｉａｎｌｏｎ社からＴｈａｓｏｒｂ（登録商標）という銘柄の下で、Ａｄｄｉｖａｎｔ社からＬｏｗｉｌｉｔｅという銘柄の下で市販されている。また、光反射性顔料は、紫外線を遮蔽するのに使用することができ、その光反射性顔料は、例えば、二酸化チタンであってもよい。これらの顔料は、Ｃｈｅｍｏｕｒｓ社からＴｉ−Ｐｕｒｅ（登録商標）として、Ｋｒｏｎｏｓ社からＫｒｏｎｏｓ（登録商標）ＴｉＯ２として、Ｃｒｉｓｔａｌ社からＴｉｏｎａ（登録商標）として、Ｈｕｎｔｓｍａｎ社からＴｒｏｘｉｄｅ（登録商標）として、Ｔｒｏｎｏｘ社からＴｒｏｎｏｘ（登録商標）ＴｉＯ２として市販されている。
【００３１】
一実施形態では、図３を参照すると、保護シート１４は図２に上述した層３０、層３２の一方または両方を含むことができる。保護シート１４は、積層板１０をルーフデッキ１６の上に設置する間に露出されるよう意図されている滑り止め層３４をさらに含むことができる。滑り止め層３４は、けん引性、特に歩行（foot traffic）でのけん引性を改善するように設計されている。ほんの一例として、乾燥静摩擦係数は０．４５より大きくてもよく、湿潤静摩擦係数は０．６より大きくてもよい。摩擦係数測定は、ＡＳＴＭ  Ｄ１８９４−１４のStandard Test Method for Static and Kinetic Coefficients Of Friction Of Plastic Film and Sheetingによって完了することができる。
【００３２】
図１および図３を参照すると、滑り止め層３４は、図１に例示したダイアモンドトレッドのような、保護シート１４の中または保護シート１４の上のパターン３６で形成することができる。図３では、パターン３６は、陥凹部４２によって離間した隆起部４０を含むことができる。滑り止め層３４におけるこの局所的な相対的厚さの差異は、フィジカルテクスチャリング（physical texturing）を保護シート１４の表面２２に生じさせる。加えて、または別の方法として、滑り止め層３４は、ブロックコポリマ（例えば、ＳＩＳおよびＳＢＳ）、アモルファスポリ−アルファオレフィン、酢酸ビニル／エチレン（ＶＡＥ）およびエチレン−酢酸ビニル（ＥＶＡ）のようなゴム状または粘着性ポリマを含むことができるか、またはそれらによって全体的に形成することができる。これらの材料は、層３０または層３２の上に滑り止め層３４として一様なコーティングで形成することができるか、またはこれらの材料は、層３０の上のパターン３６における隆起部４０および陥凹部４２のような不連続パターンで形成することができる。
【００３３】
図４を参照すると、本発明の一実施形態では、保護シート１４は、アンチグレア層４４が表面２２を形成した状態の、図２に関して上述した層３０および層３２の一方または両方を含むことができる。しかしながら、３層の保護シート１４というよりはむしろ、示すように、保護シート１４は、層３０、層３２のうちの１つと、アンチグレア層４４とを含むことができる。アンチグレア層４４は、表面２２に最初に作用する任意の観測角度での光の反射を減少させるように設計されている。このようにして、設置作業者は保護シート１４からの光反射に曝されない。アンチグレア層４４は、層３０の表面粗さを増加させることによって達成することができる。代替的には、アンチグレア層４４は、層３０の上における別途のコーティングによって生じさせることができ、そのコーティングは、アモルファスポリ−アルファオレフィン、酢酸ビニル／エチレン（ＶＡＥ）およびエチレン−酢酸ビニル（ＥＶＡ）のような低結晶性ポリマ、アクリル、またはシリコーンによって形成することができる。図８に示すように、アンチグレア層４４は、表面２２上にパターン状のアンチグレア領域を含むことができる。アンチグレア層４４は、ＡＳＴＭ  Ｄ２４５７−１３のStandard Test Method for Specular Gloss of Plastic Films and Solid Plasticsにしたがって６０°で測定される光沢度（ＧＵ）が２０より小さい中間光沢を有することができる。一実施形態では、層３４または層４４は、上記の特定された範囲で滑り止め特性とアンチグレア特性との両方を有することができる。
【００３４】
図２〜４を参照すると、層３０、層３２、層３４、および層４４のうちの１つまたは複数を含む保護シートは、共押出、共発泡（co-blowing）、または積層工程によって作ることができる。
【００３５】
図５に示すように、不水溶性接着剤４６の薄い層は、屋根膜１２の第２の面２０と保護シート１４の表面２４との間に両者を共に接着するために貼り付けることができる。接着剤４６は、透明とすることができ、屋根膜１２とは対照的に保護シート１４に対して好ましい接着性を有することができる。このようにして、保護シート１４が取り外されるとき、接着剤４６も取り外される。したがって、表面２０は、ちりおよび接着剤がない状態のままである。不水溶性接着剤は、アクリル系接着剤、天然ゴム系接着剤、ブチルゴム系接着剤、スチレンブロックコポリマ系接着剤、エチレン−酢酸ビニル系接着剤、アモルファスポリ‐アルファオレフィン系接着剤およびシリコーン系接着剤であってもよい。
【００３６】
屋根積層板１０は、別々に屋根膜１２および保護シート１４を形成し、両者を共に積層することによって形成される。積層板１０が接着剤４６を含む場合、接着剤４６は膜１２と共に感圧接着剤を共押出することによって、または膜１２を感圧接着剤、特に熱可塑性感圧接着剤で続けてコーティングすることよって形成することができる。一実施形態では、積層板１０は、接着剤を含まない（図２）。その際、保護シート１４は、粘着付与剤（tackifiers）を保護シート１４、例えば層３０または層３２に取り入れて、粘着付与剤を作用させるようなわずかに引っ張った状態で保護シート１４を膜１２に貼り付けることによって、膜１２に自然に接着させることもできる。露出した粘着付与剤は、保護シート１４の膜１２に対する弱い接着力を提供する。一旦、保護シート１４が膜１２に積層されると、屋根積層板１０は、ロール３８に形成される。
【００３７】
屋根膜１２をルーフデッキ１６にわたって貼り付けるために、図６および７を参照すると、２つの隣接した屋根積層板５０および屋根積層板５２は、ルーフデッキ１６にわたって並んで敷かれている。第１の積層板５０の屋根膜１２は、概して接着剤（図示しない）または留め具（図示しない）を用いてルーフデッキ１６に固定される。第２の屋根積層板５２は広げられ、第１の屋根積層板５０に隣接するルーフデッキ１６に、第２の屋根積層板５２の縁５４が第１の屋根積層板５０の縁５６に重なるように接着される。重なり合う縁５４および縁５６は、互いに接着されるか、または溶接される。
【００３８】
図６および７に示す実施形態では、第１の屋根積層板５０の上における保護シート１４の縁部６０は、十分に第２の保護シート１４の縁６２が第１の屋根積層板５０の露出した縁５６に重なることができるほどに引っ張りあげられる。その後、重なり合う縁５４および縁５６は、熱または接着剤によって共に結合される。図７に示すように、その後、第１の屋根積層板５０からの保護シート１４の縁部６０は折り返され、２つの膜１２の重なり合った部分６４にわたって置かれる。
【００３９】
図１に示すように、保護シート１４は屋根膜１２の全体を縁から縁まで覆う。しかしながら、図９に示すように、保護シート１４は、屋根積層板１０の縁６６および縁７０のいずれかの上の４〜１２インチの部分を除いて膜の全体を覆ってもよい。代替的には、図１および図１０に示すように、保護シート１４は、２つの別々の保護シート１４が共に結合されてもよい重複領域７２を含むことができる。
【００４０】
図１１では、ミシン目８０、ミシン目８２は、縁８４および縁８６沿いに形成することができる。ミシン目８０、ミシン目８２は、ストリップ９０およびストリップ９２を保護シート１４から取り外すことを可能にし、保護シート１４のフィールド部９４が膜１２を保護している状態になる。これらの実施形態は、図１１に示すフィールド部９４が膜１２の上に残ったままで、隣接した屋根積層板１０、特に隣接した膜１２を共に結合することを可能にする。
【００４１】
一旦、屋根が完全に設置されると、全ての保護シート１４は膜１２から引き離されて、露出した白または着色された膜表面は引っかき傷およびちりがない状態になる。
【００４２】
本発明は、さまざまな実施形態の説明によって例示しており、これらの実施形態はある程度詳細に説明されているが、本発明者らは、添付の請求項の範囲をそのような詳細に限定すること、または決して制限することを意図していない。したがって、さらなる利点および変更は当業者にとって容易に明らかになるだろう。本発明のさまざまな特徴は、ユーザの必要性および好みに応じて、単独でまたは任意の組み合わせで使用することができる。
【符号の説明】
【００４３】
１０  屋根積層板
１２  屋根膜
１４  第２の保護シート
１６  ルーフデッキ
１８  第１の面
２０  第２の面
２２  第１の面
２４  第２の面
３０  層
３２  層
３４  層
３６  パターン
３８  ロール
４０  隆起部
４２  陥凹部
４４  アンチグレア層
４６  不水溶性接着剤
５０  第１の屋根積層板
５２  第２の屋根積層板
５４  縁
５６  縁
６０  縁部
６２  縁
６６  縁
７０  縁
７２  重複領域
８０  ミシン目
８２  ミシン目
８４  縁
９０  ストリップ
９２  ストリップ
９４  フィールド部
【図１】
2019196696.tif 000003
【図２】
2019196696.tif 000004
【図３】
2019196696.tif 000005
【図４】
2019196696.tif 000006
【図５】
2019196696.tif 000007
【図６】
2019196696.tif 000008
【図７】
2019196696.tif 000009
【図８】
2019196696.tif 000010
【図９】
2019196696.tif 000011
【図１０】
2019196696.tif 000012
【図１１】
2019196696.tif 000013
【外国語明細書】
2019196696000001.pdf